FR 2735498 A1 19961220 FR 9507122 A 19950615 Procédé de réalisation d'une bande de tôle d'acier laminée à chaud à très haute limite d'élasticité utilisable notamment pour la mise en forme L'invention concerne un procédé de réalisation d'une bande de tôle d'acier laminée à chaud à très haute limite d'élasticité utilisable notamment pour la mise en forme et présentant une transition fragile/ductile à une température inférieure à -50 C. Dans le domaine de la réalisation de tôle d'acier laminées à chaud, l0 acier dont les caractéristiques sont obtenues par un laminage contrôlé, il est connu des produits dans une gamme d'aciers à limite d'élasticité élevée, c'est à dire comprise entre 315 MPa et 700 MPa. Le laminage contrôlé permet de maintenir dans l'acier de la tôle un faible niveau de carbone équivalent et d'obtenir des propriétés mécaniques IS par affinage du grain de structure ferritique et précipitation cohérente de carbonitrure de niobium, le niobium pouvant être associé avec du titane ou du vanadium. Par exemple, un produit tel qu'une tôle en acier ULCB ( structure bainitique à bas carbone) présente une limite d'élasticité pouvant être supérieure à 700 MPa et une température de transition fragile/ductile d'environ -60 C. Cependant, le pliage à 180 sans défaut de la tôle d'acier est limité à des diamètres intérieurs de pliage supérieurs à 2,5 fois l'épaisseur de la tôle dans le sens de laminage et supérieur à 3 fois l'épaisseur de la tôle dans le sens travers de laminage. Dans un autre exemple, un produit tel qu'une tôle en acier microallié présente une limite d'élasticité supérieure à 700 MPa et peut être plier à sans générer de défaut pour un diamètre de pliage inférieur à deux fois l'épaisseur de la tôle mais cet acier présente l'inconvénient d'avoir une température de transition ductile/fragile comprise entre -20 C et -40 C. L'invention à pour but de présenter un procédé de réalisation d'une bande de tôle d'acier laminée à chaud à très haute limite d'élasticité utilisable notamment pour la mise en forme et présentant une possibilité de pliage à 180 sans défaut sous un diamètre de pliage inférieur à deux fois l'épaisseur de la tôle et une transition fragile /ductile à une température inférieure à -50 C. L'invention à pour objet un procédé de réalisation d'une bande de tôle d'acier laminée à chaud à très haute limite d'élasticité utilisable notamment pour la mise en forme et présentant une transition fragile/ductile à une température inférieure à -50 C, caractérisé en ce que l'acier de composition pondérale suivante - carbone S5 550 C et 750 C. Les autres caractéristiques de l'invention sont: - la température de fin de laminage à chaud est supérieure à 850 C. - le temps séparant la fin du laminage à chaud et le début du refroidissement contrôlé est inférieur à 10 secondes. L'invention concerne également une tôle d'acier obtenue par le procédé caractérisé en la composition pondérale suivante: - carbone La description qui suit et les figures annexées, le tout donné à titre d'exemple non limitatif fera bien comprendre l'invention. La figure 1 est une courbe schématisant, selon le procédé de l'invention, la variation de température en fonction du temps, imposée à la bande de tôle d'acier laminée à chaud. La figure 2 présente des courbes de transition fragile/ductile pour une tôle d'acier de 5 mm d'épaisseur, transition fragile/ductile mesurée dans le sens long et dans le sens travers de la bande de tôle laminée à chaud. Le procédé selon l'invention concerne la réalisation d'une bande de tôle d'acier laminée à chaud à très haute limite d'élasticité utilisable notamment pour la mise en forme et présentant une transition fragile/ductile à basse température. Dans un exemple d'application selon l'invention, I'acier de base à la composition suivante: - 0,06 - 0,130% La composition de base permet d'obtenir une microstructure de ferrite et bainite granulaire durcie par la précipitation des éléments de microalliage niobium-titane. Le procédé de laminage selon l'invention vise à obtenir une bonne recristallisation des grains austénitiques en sortie des cages du laminoir permettant ainsi l'obtention d'une structure équiaxe. La structure de l'acier de la bande de tôle permet d'obtenir des allongement élevés supérieurs à 15% pouvant atteindre 20% et des pliages à 180 sans défaut avec des diamètres intérieurs de pliage inférieurs à deux fois l'épaisseur de la tôle. Dans le procédé, la température de la fin de laminage est supérieure à 850oC, et de préférence de 900 C afin d'une part, de limiter la précipitation des éléments de microalliage induite par le laminage à chaud et d'autre part, de profiter au maximum de leur effet durcissant au cour du refroidissement contrôlé. Le refroidissement contrôlé est imposé à la bande de tôle laminée à chaud après un intervalle de temps inférieur à 10 secondes entre la fin du laminage à chaud et le début du refroidissement contrôlé. De préférence, l'intervalle de temps est de 1,5 secondes, ce qui assure une taille de grains très fine et une limite d'élasticité élevée. Les vitesses de refroidissement contrôlées sont choisies entre 20 C par seconde et 100 C par seconde en fonction de l'épaisseur de la bande de tôle à traiter. Par exemple, la vitesse de refroidissement contrôlée est, en moyenne, de 40 C par seconde pour une bande de tôle d'environ 5 mm d'épaisseur. Dans ces conditions, il y a précipitation durcissante des éléments de microalliage, ce qui permet d'obtenir une limite d'élasticité supérieure à 700 MPa, soit 740 MPa. La température de fin de refroidissement contrôlée est comprise entre 550 C et 750 C et de préférence de 650 C, ce qui assure une précipitation durcissante des éléments de microalliage. La figure 1 est une courbe schématisant, selon le procédé de l'invention, la variation de température en fonction du temps, imposée à la bande de tôle d'acier après laminage à chaud. Après un laminage à une température supérieure à 850 C représenté par la portion de courbe "a", une période de moins de 10 secondes, représentée par la portion de courbe "b", est demandée avant le refroidissement contrôlé de la bande de tôle laminée à chaud qui est représenté par la portion de courbe "c". Lorsque la bande de tôle atteint la température de fin de refroidissement de 550 à 750 C elle est bobinée comme schématisé en "d" sur la figure. La figure 2 présente deux courbes A et B de transition fragile/ductile pour une tôle d'acier de 5 mm d'épaisseur, transition fragile/ductile mesurée respectivement dans le sens long et dans le sens travers de la tôle laminée à chaud. La bande de tôle d'acier selon l'invention ne présente pas de transition fragile/ductile dans le domaine de température compris entre + 20 C et -80 C. Toute les ruptures sont donc ductiles jusqu'à -80 C. La température de transition fragile/ductile est donc inférieure à - C. Le procédé selon l'invention permet la réalisation d'une tôle d'acier laminée à chaud d'épaisseur comprise entre 2,5 et 10 mm, tôle dont l'acier possède une limite d'élasticité supérieure à 700 MPa. La tôle d'acier peut être soumise à un pliage à 180 sans défaut, le diamètre intérieur du pliage pouvant être inférieur à deux fois l'épaisseur de la tôle. La faible teneur en carbone équivalent de 0,4% et la faible teneur en manganèse confère à l'acier une excellente soudabilité. Le molybdène permet après précipitation des éléments de microalliage sous forme de carbure, de limiter la diffusion de carbone à haute température assurant ainsi l'obtention de précipités fin dans la matrice ferritique et l'abaissement de la température de transition fragile/ductile en dessous de -50 C. La bande de tôle laminée à chaud selon l'invention peut être utilisée pour la fabrication de pièces pliées profilées ou embouties d'épaisseur réduite pour leur allégement et ou de pièces ayant de meilleures caractéristiques mécaniques en fatigue. La faible température de transition fragile/ductile offre la possibilité d'un fonctionnement de pièces d'équipement, entrant par exemple dans la construction de grues, dans un domaine de température très bas sans risque de rupture fragile. REVENDICATIONS 1. Procédé de réalisation d'une bande de tôle d'acier laminée à chaud à très haute limite d'élasticité utilisable notamment pour la mise en forme et présentant une transition fragile/ductile à une température inférieure à -50 C, caractérisé en ce que l'acier de composition pondérale suivante: - carbone 5500 C et 750 C. 2. Procédé selon la revendication 1 caractérisé en ce que la température de fin de laminage à chaud est supérieure à 850 C. 3. Procédé selon les revendications 1 et 2 caractérisé en ce que le temps séparant la fin du laminage à chaud et le début du refroidissement contrôlé est inférieur à 10 secondes. 4 Tôle d'acier laminée à chaud à très haute limite d'élasticité utilisable notamment pour la mise en forme et présentant une transition fragile/ductile à une température inférieure à -50 C, tôle obtenue par le procédé selon les revendications 1 à 3 caractérisé en la composition pondérale suivante: -carbone - 0,1%